Brevet FR2904432A1 — publié le 20080201

STRUCTURE MATRICIELLE DE FILTRAGE OPTIQUE ET CAPTEUR D'IMAGES ASSOCIÉ Domaine technique et art antérieur L'invention concerne une structure matricielle de filtrage optique et un capteur d'images qui comprend une structure matricielle de filtrage optique selon l'invention. L'invention trouve une application particulièrement avantageuse pour la réalisation de capteurs d'images de petites dimensions tels que, par exemple, les capteurs d'images d'appareils photographiques miniatures des téléphones mobiles. L'obtention d'images par capteur électronique est en pleine expansion. La demande de simplification de la réalisation de ces capteurs continue à être très forte. Progressivement, les dispositifs à couplage de charges, plus communément appelés capteurs CCD (CCD pour Charge Coupled Device ), sont remplacés par les capteurs à pixels actifs en technologie CMOS, plus communément appelés capteurs APS CMOS (APS pour Active Pixel Sensor ). Un des problèmes importants à résoudre pour réaliser un capteur d'images est celui de l'obtention des couleurs. Il est connu qu'à partir de trois couleurs prélevées dans le spectre visible (rouge, vert, bleu) il est possible d'enregistrer, puis de reproduire, la majeure partie des couleurs. 2904432 2 Certains équipements commencent par séparer les trois bandes de couleurs puis dirigent celles-ci vers trois capteurs d'images. D'autres séparent les couleurs directement à la surface d'une seule matrice de 5 détecteurs : c'est à ce deuxième type de capteurs que se rapporte l'invention. Pour ce deuxième type de capteur, deux options peuvent être envisagées . soit construire une matrice de détection très 10 complexe exploitant dans plusieurs niveaux de sa structure le fait que les différentes couleurs ne pénètrent pas à la même profondeur dans le matériau dans lequel est faite la conversion des photons en électrons (photo-site); 15 soit ajouter des jeux de filtres disposés en matrice à la surface d'une matrice de détecteurs. C'est la deuxième option (ajouter des jeux de filtres disposés en matrice à la surface d'une matrice de détecteurs) qui est la plus utilisée. La matrice la 20 plus classique est alors une matrice communément appelée matrice de Bayer. Un exemple de matrice de Bayer, vue de dessus, est représenté en figure 1. La matrice de Bayer représentée sur la figure 1 est une matrice 2x2 (deux 25 lignes x deux colonnes). De gauche à droite, les filtres de la ligne de rang 1 sont des filtres respectivement vert et rouge, et les filtres de la ligne de rang 2 sont respectivement des filtres bleu, vert. 2904432 3 La réalisation d'une telle matrice filtrante se fait classiquement par l'utilisation de résines colorées. Afin de faciliter la réalisation de la matrice filtrante, il est fait appel à des résines 5 photosensibles aux ultraviolets qui peuvent être éliminées dans un bain révélateur là où elles n'ont pas été insolées. Par exemple, pour réaliser une matrice de Bayer selon l'art antérieur, on dépose successivement trois couches de résine: une pour le vert, une pour le 10 rouge et une pour le bleu. A chaque dépôt, chacune des résines est insolée à travers un masque et révélée pour ne rester que là où elle doit prendre place. Le schéma de la figure 2 représente une structure simplifiée de capteur APS CMOS de l'art 15 antérieur. Le capteur APS CMOS comprend un élément semi-conducteur photosensible 1, par exemple du silicium, à la surface duquel sont formées des zones photosensibles Zph et des circuits électroniques El, une couche de silice 2 dans laquelle sont intégrées des 20 interconnexions électriques 3 qui relient entre eux les circuits électroniques El, des couches de résine formant des filtres bleu B, des filtres rouge R et des filtres vert V, une couche de résine 4 et un ensemble de microlentilles MC. 25 Cette technique de réalisation de capteur est à l'heure actuelle bien maîtrisée. Un inconvénient de ce capteur est cependant son impossibilité de filtrer l'infrarouge. Il est donc nécessaire d'ajouter, après coup, au dessus du capteur, une feuille de verre munie d'un filtre interférentiel multicouches pour éliminer l'infrarouge. 2904432 4 Par ailleurs, les résines ne sont pas très denses et il est actuellement nécessaire de mettre une épaisseur de résine voisine ou supérieure au micron pour avoir un effet de filtrage suffisant. La taille 5 des pixels des capteurs d'images récents est en conséquence voisine de cette dimension (typiquement 2pm). Cette dimension des pixels pose alors un problème lorsque les rayons arrivent avec une forte incidence à la surface du capteur (bord d'image ou objectif 10 fortement ouvert). En effet, les photons autorisés à traverser un filtre peuvent alors finir leur course dans le photo-site du filtre voisin. Ce phénomène limite donc considérablement la miniaturisation. Les résines colorées sont également connues pour 15 être facilement inhomogènes. L'inhomogénéité de filtrage est alors d'autant plus marquée que les pixels sont petits. Ceci représente également un autre inconvénient. Par ailleurs, il existe d'autres matériaux 20 absorbeurs que les résines mais, s'ils peuvent être plus absorbants, ces matériaux posent trop de problèmes de réalisation pour être compatibles avec une réalisation simple de matrice de photo-sites intégrés, laquelle réalisation devient alors trop coûteuse. 25 Exposé de l'invention L'invention ne présente pas les inconvénients mentionnés ci-dessus. En effet, l'invention concerne une structure de filtrage optique composée d'un ensemble d'au moins deux 30 filtres optiques élémentaires, un filtre optique 2904432 5 élémentaire étant centré sur une fréquence de transmission optimale, caractérisée en ce qu'elle comprend un empilement de n couches métalliques et de n couches sensiblement transparentes qui alternent entre 5 une première couche métallique et une nième couche sensiblement transparente, les n couches métalliques ayant chacune une épaisseur constante et au moins une couche sensiblement transparente ayant une épaisseur variable qui fixe la fréquence de transmission optimale 10 d'un filtre optique élémentaire, n étant un entier supérieur ou égal à 2. Selon une caractéristique supplémentaire de l'invention, n=2 et une seule couche sensiblement transparente a une épaisseur variable, la couche 15 sensiblement transparente qui a une épaisseur variable étant la couche sensiblement transparente située entre la première couche métallique et une deuxième couche métallique. Selon une autre caractéristique supplémentaire 20 de l'invention, n=3 et deux couches sensiblement transparentes ont une épaisseur variable, une première couche sensiblement transparente qui a une épaisseur variable étant la couche sensiblement transparente située entre la première couche métallique et une 25 deuxième couche métallique et la deuxième couche sensiblement transparente qui a une épaisseur variable étant située entre la deuxième couche métallique et une troisième couche métallique, une surépaisseur résultant d'une variation d'épaisseur de la première couche 30 sensiblement transparente s'empilant sensiblement avec 2904432 6 une surépaisseur résultant d'une variation d'épaisseur de la deuxième couche sensiblement transparente. Selon encore une autre caractéristique supplémentaire de l'invention, les filtres optiques 5 élémentaires sont disposés sous forme de matrice. Selon encore une autre caractéristique supplémentaire de l'invention, la matrice est une matrice de Bayer pour le filtrage des trois couleurs rouge, vert et bleu. 10 Selon encore une autre caractéristique supplémentaire de l'invention, les couches métalliques sont en argent (Ag). Selon encore une autre caractéristique supplémentaire de l'invention, le matériau qui compose 15 les couches sensiblement transparentes est choisi parmi le dioxyde de titane (TiO2), la silice (SiO2), le nitrure de silicium (Si3N4) , l'oxyde d'hafnium (Hf02). L'invention concerne également un capteur optique comprenant une structure de filtrage optique et 20 un substrat semi-conducteur photosensible sur lequel est déposée la structure de filtrage optique, caractérisé en ce que la structure de filtrage optique est une structure selon l'invention dont la première couche métallique est déposée sur une première face du 25 substrat semi-conducteur. L'invention concerne également un capteur optique comprenant une structure de filtrage optique et un substrat semi-conducteur photosensible sur lequel est déposée la structure de filtrage optique, 30 caractérisée en ce que la structure de filtrage optique 2904432 7 est une structure selon l'invention et en ce que le capteur optique comprend une couche barrière dont une première face est déposée sur une première face du substrat semi-conducteur et dont une deuxième face est 5 en contact avec la première couche métallique de la structure de filtrage optique. Selon une caractéristique supplémentaire de l'invention, la couche barrière est faite dans un matériau identique au matériau qui constitue les 10 couches sensiblement transparentes de la structure de filtrage optique. Selon une autre caractéristique supplémentaire de l'invention, la couche barrière est partiellement ou totalement électriquement conductrice. 15 Selon une autre caractéristique supplémentaire de l'invention, le matériau de la couche barrière est l'oxyde d'étain dopé indium (IT0) dans les parties électriquement conductrices et la silice (SiO2) ou le nitrure de silicium (Si3N4) dans les parties qui ne sont 20 pas électriquement conductrices. Selon une autre caractéristique supplémentaire de l'invention, des zones photosensibles et des composants électroniques sont formés sur la première face du semi-conducteur photosensible. 25 Selon une autre caractéristique supplémentaire de l'invention, des zones photosensibles et des composants électroniques sont formés sur une deuxième face du semi-conducteur photosensible, opposée à la première face. 2904432 8 Des filtres multicouches constitués d'une alternance de couches transparentes et de couches métalliques sont connus pour la réalisation de structures à bande interdite photonique, plus 5 communément appelée structures PBG (PBG pour Photonic Band Gap ). Ainsi, le brevet US 6 262 830 divulgue-t-il des structures transparentes métallo-diélectriques à bande interdite photonique. Les structures transparentes métallo- 10 diélectriques à bande interdite photonique divulguées dans le brevet US 6 262 830 sont constituées de la superposition d'une pluralité de couches diélectriques transparentes d'épaisseur voisine d'une demi-longueur d'onde séparées par des couches métalliques minces. 15 L'épaisseur de chaque couche diélectrique ou métallique est uniforme. Ces structures sont conçues pour laisser passer certaines bandes de fréquences et pour en bloquer d'autres. Un inconvénient de ces structures est d'absorber une partie de la lumière, y compris dans les 20 zones où on souhaiterait qu'elles soient transparentes. De façon inattendue pour l'homme du métier, il est apparu que l'invention réalise une structure de filtrage optique adaptée à la transmission de certaines fréquences particulières par modification de 25 l'épaisseur d'une seule ou de deux couches transparentes alors que, par ailleurs, toutes les autres couches sont d'épaisseur constante. Vue(s) en coupe, la ou les couches transparentes d'épaisseur variable varient en échelon en fonction de leur 30 position dans la matrice. 2904432 9 Avantageusement, une structure de filtrage optique selon l'invention, par exemple une matrice de Bayer, peut alors être telle que tous les filtres optiques élémentaires de la matrice ont une épaisseur 5 plus petite que la plus courte des longueurs d'ondes utiles. Brève description des figures D'autres caractéristiques et avantages de l'invention apparaîtront à la lecture de modes de 10 réalisation préférentiels de l'invention faits en référence aux figures jointes, parmi lesquelles : la figure 1, déjà décrite, représente une vue de dessus d'une matrice de Bayer selon l'art antérieur ; 15 la figure 2, déjà décrite, représente une vue en coupe d'un capteur APS CMOS selon l'art antérieur ; la figure 3 représente une vue de dessus d'une structure matricielle de filtrage optique selon 20 l'invention ; les figures 4A et 4B représentent des vues en coupe, selon deux axes différents, d'une structure matricielle de filtrage optique selon un premier mode de réalisation de l'invention ; 25 la figure 5 représente les performances de filtrage optique d'une structure matricielle de filtrage optique selon le premier mode de réalisation de l'invention 2904432 10 les figures 6A et 6B représentent des vues en coupe, selon deux axes différents, d'une structure matricielle de filtrage optique selon un deuxième mode de réalisation de l'invention ; 5 la figure 7 représente les performances de filtrage optique d'une structure matricielle de filtrage optique selon le deuxième mode de réalisation de l'invention la figure 8 représente une vue en coupe de 10 principe de capteur qui utilise une structure matricielle de filtrage optique selon le deuxième mode de réalisation de l'invention ; - la figure 9 représente une première variante de capteur selon l'invention ; 15 - la figure 10 représente une première variante de capteur selon l'invention. Sur toutes les figures, les mêmes références désignent les mêmes éléments. Description détaillée de modes de mise en oeuvre de 20 l'invention La figure 3 représente une vue de dessus d'une structure matricielle de filtrage optique selon l'invention. Vue de dessus, la structure matricielle de filtrage optique de l'invention présente une géométrie 25 obtenue par répétition de la structure de base de l'art antérieur représentée en figure 1. Des cellules de filtrage R, V, B pour sélectionner les couleurs respectives rouge, verte et bleue sont placées les unes à côté des autres. 2904432 11 Les figures 4A et 4B représentent des vues en coupe, selon deux axes différents, d'une structure matricielle de filtrage optique selon un premier mode de réalisation de l'invention. En référence à la figure 5 3, la figure 4A est la vue en coupe selon l'axe AA de la figure 3 et la figure 4B est la vue en coupe selon l'axe BB de la figure 3. L'axe AA coupe en diagonale les filtres optiques vert V. L'axe BB est un axe perpendiculaire à l'axe AA et coupe, hors diagonales, 10 des filtres optiques successifs bleu B, vert V, rouge R, vert V, bleu B, vert V, rouge R, etc. Le capteur d'images comprend un élément semi-conducteur photosensible 1, par exemple du silicium, sur lequel sont posées, successivement, une première 15 couche métallique ml, une première couche transparente dl, une deuxième couche métallique m2 et une deuxième couche transparente d2. Le métal utilisé pour réaliser les couches métalliques ml et m2 est, par exemple, de l'argent (Ag) et le matériau utilisé pour réaliser les 20 couches transparentes dl et d2 est, par exemple, un diélectrique qui peut être, par exemple, du dioxyde de Titane (TiO2). La couche dl est une couche de réglage dont la variation d'épaisseur fixe les différentes longueurs 25 d'onde de transmission du filtre, toutes les autres couches ayant une épaisseur constante. La variation d'épaisseur de la couche dl est ainsi adaptée à la transmission sélective de la couleur bleue (épaisseur el), de la couleur verte (épaisseur f1) et de la 30 couleur rouge (épaisseur g1). 2904432 12 Dans le cas particulier où les couches métalliques ml et m2 sont des couches d'argent (Ag) et les couches transparentes dl et d2 sont des couches de dioxyde de titane (TiO2), les épaisseurs des couches 5 ml, m2 et d2 sont respectivement égales, par exemple, à 27nm, 36nm et 41nm et l'épaisseur de la couche dl varie entre 50nm et 90nm, à savoir : 52 nm pour le bleu, 70 nm pour le vert, 87nm pour le rouge. Les épaisseurs des couches prendraient des 10 valeurs différentes avec d'autres matériaux. A titre, d'exemples non limitatifs, les couches métalliques peuvent être faites de Ag, Al, Au, Nb, Li et les couches transparentes peuvent être faites de TiO2, ITO, SiO2, Si3N4, MgF2, SiON, Al203, HfO2. De façon générale, 15 les épaisseurs des couches ml, dl, m2, d2 sont calculées à l'aide d'algorithmes de calculs de filtre multicouches. Il faut ici remarquer que, sur les figures 4A et 4B (et il en est de même sur l'ensemble des autres 20 figures), l'épaisseur des couches est délibérément grossie afin de mieux visualiser les variations d'épaisseur. La figure 5 représente les performances de filtrage optique d'une structure matricielle de 25 filtrage selon le premier mode de réalisation de l'invention. Trois courbes sont représentées sur la figure 5, à savoir une courbe de transmission Cl relative à la couleur bleu (pour les filtres bleu), une courbe de transmission C2 relative à la couleur verte 30 (pour les filtres vert) et une courbe de transmission C3 relative à la couleur rouge (pour les filtres 2904432 13 rouge). Les courbes Cl, C2, C3 représentent le coefficient de transmission T de la structure matricielle exprimé en pourcentages en fonction de la longueur d'onde À exprimée en nm. 5 Il faut ici noter non seulement l'excellente qualité des résultats de transmission obtenus avec seulement quatre couches (transmission atteignant sensiblement 70%), mais également l'excellente réjection des ondes infrarouges au-delà de 900nm. 10 Par ailleurs, les filtres optiques ne présentent qu'un seul pic de transmission entre le proche ultraviolet (400nm) et l'infrarouge (1100 nm). Ceci est également un avantage par rapport aux structures diélectriques de l'art antérieur qui présentent 15 toujours une transmission parasite dans le proche infrarouge (>800 nm). Les figures 6A et 6B représentent des vues en coupe, selon deux axes différents, d'une structure matricielle de filtrage optique selon un deuxième mode 20 de réalisation de l'invention. En référence à la figure 3, la figure 6A est une vue en coupe selon l'axe AA et la figure 6B est une vue en coupe selon l'axe BB. Le capteur d'images comprend un élément semi-conducteur photosensible 1, par exemple du silicium, 25 sur lequel sont posées, en alternance, trois couches métalliques ml, m2, m3 et trois couches transparentes dl, d2, d3, la couche métallique ml étant au contact de l'élément semi-conducteur 1. Les couches métalliques ml-m3 sont, par exemple, en argent (Ag) et les couches 2904432 14 transparentes dl-d3 sont, par exemple, en dioxyde de Titane (TiO2). Les couches dl et d2 sont les couches de réglage dont les variations d'épaisseur fixent les différentes 5 longueurs d'onde de transmission du filtre, toutes les autres couches ayant une épaisseur constante. Une surépaisseur résultant d'une variation d'épaisseur de la couche dl coïncide avec une surépaisseur résultant d'une variation d'épaisseur de la couche d2 (les 10 surépaisseurs s'empilent). La couche d3 est une couche anti-reflets. Les variations d'épaisseur des couches dl et d2 sont ainsi adaptées à la transmission sélective des différentes couleurs : une épaisseur el de la couche dl et une épaisseur e2 15 de la couche d2 sont associées pour une transmission sélective de la couleur bleue ; une épaisseur f1 de la couche dl et une épaisseur f2 de la couche d2 sont associées pour une transmission sélective de la couleur verte ; et 20 une épaisseur g1 de la couche dl et une épaisseur g2 de la couche d2 sont associées pour une transmission sélective de la couleur rouge. Dans le cas particulier de couches métalliques en argent (Ag) et de couches transparentes en dioxyde 25 de titane (TiO2), les épaisseurs des couches ml, m2, m3 et d3 sont respectivement égales, par exemple, à 23nm, 39nm, 12nm et 65nm, les épaisseurs des couches dl et d2 étant comprises entre 50nm et 100nm, à savoir : 2904432 15 d1 d2 Bleu 52 nm 51,4 nm Vert 70 nm 73,5 nm Rouge 87,5 nm 96 nm Le spectre en transmission résultant de cette structure matricielle est représenté en figure 7. Les courbes Dl, D2, D3 représentent le coefficient de 5 transmission T de la structure matricielle exprimé en pourcentages en fonction de la longueur d'onde À exprimée en nm. Aux longueurs d'ondes centrales qui correspondent aux trois couleurs souhaitées (rouge, vert, bleu), la transmission est sensiblement comprise 10 entre 60 et 70%. La figure 8 représente une vue en coupe d'un perfectionnement d'une structure matricielle de filtrage optique selon le deuxième mode de réalisation de l'invention. La structure matricielle est ici 15 équipée d'un ensemble de microlentilles MC qui focalisent la lumière L dans les photo-sites. De façon connue en soi, les microlentilles MC sont placées sur une couche p de planarisation. Outre les éléments déjà décrits en référence aux 20 figures 6A et 6B, l'ensemble de microlentilles MC et la couche de planarisation p, la structure matricielle de l'invention comprend ici une couche barrière b qui protège le semi-conducteur 1 de la couche métallique ml. La couche barrière b empêche alors que le semi- 25 conducteur 1 ne soit pollué par la couche métallique ml 2904432 16 (pollution par migration d'ions métalliques dans le semi-conducteur). Dans le cas où, par exemple, le métal est l'argent (Ag), une couche barrière de silice ou une couche d'oxyde d'étain dopé indium (110 en langue 5 anglaise pour Indium Tin Oxide ) permet de réaliser la protection souhaitée. L'épaisseur des couches de silice ou de 110 est, par exemple, égale à 10nm. La couche barrière b peut être non conductrice (c'est le cas de la silice SiO2 et du nitrure de 10 silicium Si3N4), conductrice (c'est le cas de 1'110) ou partiellement conductrice. Lorsqu'elle est conductrice, la couche barrière b peut avantageusement servir d'électrode à la surface du semi-conducteur 1. Avantageusement, dans le cas où la couche barrière est 15 une couche d'ITO, l'ITO peut également servir à réaliser les couches transparentes de la structure, l'ITO étant transparent. Les couches b, dl, d2, d3 sont alors en 110 et les couches ml, m2, m3 sont en Ag. Deux matériaux (Ag et 110) suffisent alors pour réaliser une 20 structure selon l'invention dans laquelle le semi-conducteur photosensible est protégé d'un contact avec le métal. Il est également possible de remplacer l'argent par un alliage métallique moins polluant pour le semi-conducteur mais ayant encore les bonnes 25 propriétés d'indice. L'alliage métallique et l'ITO suffisent alors également pour réaliser une structure selon l'invention dans laquelle le semi-conducteur photosensible est protégé. Les figures 9 et 10 représentent deux variantes 30 de capteur optique selon l'invention. 2904432 17 La figure 9 représente un capteur optique dans lequel la lumière arrive sur la face du semi-conducteur photosensible sur laquelle sont formées les zones photosensibles Zph et les circuits électroniques El. 5 Dans ce type de capteur optique, la lumière doit éviter les interconnexions métalliques 3. Les filtres optiques de l'invention sont généralement beaucoup plus minces que les filtres de l'art antérieur. Il est alors avantageux de placer les filtres au plus près des zones 10 photosensibles Zph, entre les interconnexions 3. Comparativement à la structure correspondante de l'art antérieur (cf. figure 2), le capteur optique a en conséquence une meilleure insensibilité à l'incidence de la lumière. 15 La figure 10 représente un capteur optique dans lequel la lumière arrive sur la face du semi-conducteur photosensible qui est opposée à la face sur laquelle sont formées les zones photosensibles Zph et les circuits électroniques El. La matrice de filtrage 20 optique de l'invention s'adapte très facilement à ce type de capteur. Ici aussi, le capteur optique de l'invention a une épaisseur avantageusement moindre qu'un capteur optique correspondant de l'art antérieur. Par ailleurs, dans certaines applications, la proximité 25 des filtres optiques permet avantageusement de supprimer les microlentilles MC. Selon un mode de réalisation particulier, le capteur représenté en figure 10 comprend, entre le semi-conducteur 1 et la première couche métallique ml, 30 une couche barrière b munie de zones électriquement conductrices k1 et de zones électriquement isolantes 2904432 18 k2. Les zones conductrices k1 et isolantes k2 permettent d'établir des contacts électriques aux endroits souhaités. Les deux structures particulières représentées 5 aux figures 9 et 10 présentent avantageusement un spectre de transmission qui varie très peu avec l'angle d'incidence de la lumière. Ainsi, par exemple, un filtre vert (n02/Ag) présentant une largeur de filtre de 90 nm voit-il sa longueur d'onde moyenne varier de 10 sensiblement 20 nm lorsque l'incidence varie de 0 à 40 . Comparativement, cette variation serait de 38 nm pour un filtre multicouches de l'art antérieur (SiO2/TiO2) . Un autre avantage des structures de filtrage de 15 l'invention est qu'elles peuvent être réalisées avec des matériaux tels que l'argent et l'ITO qui sont des conducteurs électriques, ce qui permet de faire jouer au filtre un rôle d'électrode, cette électrode pouvant avoir plusieurs points de contact avec le circuit sous- 20 jacent (El, Zph). La réalisation technologique des structures de filtrage et des capteurs de l'invention est assez simple et utilise des procédés de fabrication usuels du domaine de la micro-électronique. 25 Préférentiellement les couches transparentes et les couches métalliques sont réalisées par pulvérisation sous vide mais d'autres techniques sont également possibles telles que, par exemple, l'évaporation sous vide. Le contrôle des épaisseurs se 30 fait par la connaissance de la vitesse des dépôts. 2904432 19 Le procédé de réalisation d'un exemple de structure de filtrage optique à une seule couche transparente d'épaisseur variable est décrit ci-après. Sur un substrat semi-conducteur photosensible 5 sont successivement déposées une couche de protection (SiO2), une couche métallique (argent) et une couche de matériau transparent (IT0). Ensuite sont réalisées deux étapes de photolithographie-gravure. Le masquage des zones ne devant pas être gravées est fait par de la 10 résine. La gravure est faite, de préférence, en gravure ionique réactive (par exemple sous gaz Chlore + HBr pour graver l' ITO) . Le point d'arrêt de la gravure est déterminé par un interféromètre. A titre d'exemple non limitatif, à partir d'une couche d'ITO de 90nm 15 d'épaisseur, il est possible d'obtenir une épaisseur d'ITO de 7Onm pour le vert, de 50nm pour le bleu, l'épaisseur initiale de 90nm étant conservée pour le rouge. Une couche d'argent (Ag) et une couche d'ITO ayant, chacune, une épaisseur constante sont ensuite 20 successivement déposées. Le procédé de réalisation d'un exemple de structure de filtrage optique à deux couches transparentes d'épaisseurs variables est décrit ci-après. 25 Le procédé est quasiment identique à celui décrit ci-dessus pour une seule couche transparente d'épaisseur variable, à savoir : dépôt des trois premières couches (couche de protection en SiO2, première couche d'Ag, première 30 couche d'ITO); 2904432 20 réalisation de deux étapes de photolithographie-gravure pour faire les échelons transparents de la première couche d'ITO ; - dépôt des deux couches suivantes (deuxième couche 5 d'Ag, deuxième couche d'ITO) ; réalisation de deux nouvelles étapes de photolithographie-gravure pour réaliser les échelons transparents de la deuxième couche transparente ; dépôt des deux dernières couches d'épaisseur 10 constante (Ag, IT0). Comme cela a déjà été mentionné précédemment, de façon avantageuse, l'invention prévoit que la couche de protection peut être plus compliquée à réaliser qu'une simple couche diélectrique. Par exemple, si l'on veux 15 se servir d'un filtre élémentaire comme électrode conductrice, alors on est obligé de remplacer la couche de protection isolante par une couche deprotection conductrice aux emplacements où la couche de protection est en contact électrique avec le semi-conducteur 20 photosensible. La réalisation d'une telle couche à deux matériaux, par exemple SiO2 pour réaliser les zones isolantes et ITO pour réaliser les zones conductrices, est réalisée en quatre étapes, à savoir : 25 - dépôt d'une couche de SiO2 ; -photolithographie et gravure du SiO2 là où l'on veut mettre de l'ITO ; -dépôt d'une couche d'ITO un peu plus épaisse que la couche de SiO2 ; 2904432 21 - planarisation mécano-chimique éliminant l'ITO jusqu'à la surface du SiO2. REVENDICATIONS 1. Structure de filtrage optique composée d'un ensemble d'au moins deux filtres optiques élémentaires (R, V, B), un filtre optique élémentaire étant centré sur une fréquence de transmission optimale, caractérisée en ce qu'elle comprend un empilement de n couches métalliques (ml, m2, m3) et de n couches sensiblement transparentes (dl, d2, d3) qui alternent entre une première couche métallique (ml) et une nième couche sensiblement transparente (d3), les n couches métalliques (ml, m2, m3) ayant chacune une épaisseur constante et au moins une couche sensiblement transparente ayant une épaisseur variable qui fixe la fréquence de transmission optimale d'un filtre optique élémentaire, n étant un entier supérieur ou égal à 2. 2. Structure de filtrage optique selon la revendication 1, dans laquelle n=2 et dans laquelle une seule couche sensiblement transparente a une épaisseur variable, la couche sensiblement transparente qui a une épaisseur variable étant la couche sensiblement transparente située entre la première couche métallique (ml) et une deuxième couche métallique (m2). 3. Structure de filtrage optique selon la revendication 1, dans laquelle n=3 et dans laquelle deux couches sensiblement transparentes ont une épaisseur variable, une première couche sensiblement transparente qui a une épaisseur variable étant la 2904432 23 couche sensiblement transparente située entre la première couche métallique (ml) et une deuxième couche métallique (m2) et la deuxième couche sensiblement transparente qui a une épaisseur variable étant située 5 entre la deuxième couche métallique et une troisième couche métallique (m3), une surépaisseur résultant d'une variation d'épaisseur de la première couche sensiblement transparente s'empilant sensiblement avec une surépaisseur résultant d'une variation d'épaisseur 10 de la deuxième couche sensiblement transparente. 4. Structure de filtrage optique selon l'une des revendications précédentes, dans laquelle les filtres optiques élémentaires (R, V, B) sont disposés sous 15 forme de matrice. 5. Structure de filtrage optique selon la revendication 4, dans laquelle la matrice est une matrice de Bayer pour le filtrage des trois couleurs 20 rouge, vert et bleu. 6. Structure de filtrage optique selon l'une quelconque des revendications précédentes, dans laquelle les couches métalliques sont en argent (Ag). 7. Structure de filtrage optique selon l'une quelconque des revendications précédentes, dans laquelle le matériau qui compose les couches sensiblement transparentes est choisi parmi le dioxyde 25 2904432 24 de titane (TiO2), l'oxyde d'étain dopé indium (IT0), la silice (SiO2), le nitrure de silicium (Si3N4), l'oxyde d'hafnium (Hf02). 5 8. Capteur optique comprenant une structure de filtrage optique et un substrat semi-conducteur photosensible (1) sur lequel est déposée la structure de filtrage optique, caractérisé en ce que la structure de filtrage optique est une structure selon l'une 10 quelconque des revendications 1 à 7, la première couche métallique (ml) étant déposée sur une première face du substrat semi-conducteur (1). 9. Capteur optique comprenant une structure de 15 filtrage optique et un substrat semi-conducteur photosensible (1) sur lequel est déposée la structure de filtrage optique, caractérisé en ce que la structure de filtrage optique est une structure selon l'une quelconque des revendications 1 à 7 et en ce qu'il 20 comprend une couche barrière (b) dont une première face est déposée sur une première face du substrat semi-conducteur (1) et dont une deuxième face est en contact avec la première couche métallique (m1). 25 10. Capteur optique selon la revendication 9, dans lequel la couche barrière est faite dans un matériau identique au matériau qui constitue les couches sensiblement transparentes de la structure de filtrage optique. 2904432 25 11. Capteur optique selon la revendication 9 ou 10, dans lequel la couche barrière (b) est partiellement ou totalement électriquement conductrice. 5 12. Capteur optique selon la revendication 11, dans lequel le matériau de la couche barrière est l'oxyde d'étain dopé indium (IT0) dans les parties électriquement conductrices et la silice (SiO2) ou le nitrure de silicium (Si3N4) dans les parties qui ne sont 10 pas électriquement conductrices. 13. Capteur optique selon l'une quelconque des revendications 8 à 12, dans lequel des zones photosensibles (Zph) et des composants électroniques 15 (El) sont formés sur la première face du semi- conducteur photosensible. 14. Capteur optique selon l'une quelconque des revendications 8 à 12, dans lequel des zones 20 photosensibles (Zph) et des composants électroniques (El) sont formés sur une deuxième face du semi-conducteur photosensible (1), opposée à la première face.